(57)【要約】【課題】負極活物質の膨張・収縮に伴う応力を吸収する十分な空間を確実有し、サイクル特性劣化の少ないリチウムイオン電池用負極およびそれを用いたリチウムイオン電池を提供すること。【解決手段】リチウムと合金化しない金属からなり、高さが１μｍ以上である複数の柱状凸部１２が表面に形成された集電体と、複数の柱状凸部の上面のみに形成された負極活物質１３と、を有する負極とすることにより、負極活物質１３がリチウムの吸蔵・放出に伴って体積膨張・収縮を繰り返しても、柱状凸部１２の表面はその影響を受けるが、集電体には活物質を有さない空白部があるので、集電体全体に亘って活物質の膨張収縮の影響を受けることがなくなる。【選択図】図１
2007012421.tif 000002
【特許請求の範囲】
【請求項１】
リチウムと合金化しない金属からなり、高さが１μｍ以上である複数の柱状凸部が表面に形成された集電体と、
前記複数の柱状凸部の上面のみに形成された負極活物質と、
を有するリチウムイオン電池用負極。
【請求項２】
隣接する前記柱状凸部の間の距離（Ｘ）と前記負極活物質の厚さ（ｔ）との比（Ｘ／ｔ）が２以上であること、
を特徴とする請求項１記載のリチウムイオン電池用負極。
【請求項３】
前記柱状凸部が、円柱、三角柱、四角柱、五角柱、および六角柱からなる群より選ばれた１つであること、
を特徴とする請求項１または２に記載のリチウムイオン電池用負極。
【請求項４】
前記負極活物質は、Ｓｉ、Ｓｎ、ＳｉＯｘ（０＜Ｘ≦２）およびＳｎＯｘ（０＜Ｘ≦２）からなる群より選ばれた少なくとも１つを含むこと、
を特徴とする請求項１から３のいずれかに記載のリチウムイオン電池用負極。
【請求項５】
請求項１から４のいずれかに記載のリチウム二次電池用負極と、
リチウムイオンを吸蔵・放出する正極活物質を有する正極と、
リチウムイオン伝導性の電解液またはポリマー電解質と、
を備えたリチウムイオン電池。
【発明の詳細な説明】
【技術分野】
【０００１】
本発明はリチウムイオン電池に関し、特に負極の構造に関するものである。
【背景技術】
【０００２】
現在、高容量リチウム二次電池が要望されている。これを実現するために負極材料（負極活物質）の新規開発が特に重要である。新たな負極として、集電体の上にリチウムと合金化するＳｉまたはＳｎあるいはこれらの合金を負極に応用する技術が公開されている（特許文献１参照）。しかしこれらの材料は、リチウムイオンの吸蔵・放出に伴う体積膨張・収縮が大きいため、実用化が困難であった。
【０００３】
この課題を解決するために、上記材料の薄膜を集電体上に形成した負極が注目されている（特許文献２参照）。この技術は、負極集電体に負極活物質の厚み以下の凹凸を設け、柱状の活物質粒子を形成する。これにより柱状粒子間に空間を作り、膨張による応力を緩和してサイクル特性の改善をおこなうものである。
【特許文献１】特開平１０−２５５７６８号公報
【特許文献２】特開２００２−８３５９４号公報
【発明の開示】
【発明が解決しようとする課題】
【０００４】
しかしながら、特許文献２に記載の負極では、凹凸を有する集電体表面に、ＣＶＤ法やスパッタリング法などを用いて負極活物質を形成するため、負極活物質も集電体の表面形状の影響を受け、凹凸を有する。この時、集電体の凹部にも負極活物質が形成される。このように、集電体の表面の全体に亘って負極活物質層が形成されるので、負極活物質がリチウムイオンの吸蔵・放出に伴って体積膨張・収縮を繰り返すと、集電体の表面全体がその影響を受ける。その結果、負極活物質の膨張・収縮により発生する応力の緩和ができず、集電体に皺や切断が生じ、最終的にはサイクル特性の低下を招いていた。
【０００５】
本発明は、前記課題を解決するもので、負極活物質の膨張・収縮に伴う応力を吸収する十分な空間を確実有し、サイクル特性劣化の少ないリチウムイオン電池用負極およびそれを用いたリチウムイオン電池を提供することを目的とする。
【課題を解決するための手段】
【０００６】
前記従来の課題を解決するために、本発明のリチウムイオン電池用負極は、リチウムと合金化しない金属からなり、高さが１μｍ以上である複数の柱状凸部が表面に形成された集電体と、複数の柱状凸部の上面のみに形成された負極活物質と、を有する。
【０００７】
本構成により、負極活物質がＬｉの吸蔵・放出に伴って体積膨張・収縮を繰り返しても、柱状凸部の表面はその影響を受けるが、集電体には活物質を有さない空白部があるので、集電体全体に亘って活物質の膨張収縮の影響を受けることがなくなる。
【発明の効果】
【０００８】
本発明の構造の負極によれば、電池の充放電に伴う負極活物質の膨張・収縮に伴う応力を緩和する空白部を設けてあるので、充放電に伴う集電体に皺や切断が生じることが無く、電池の充放電サイクル特性の劣化を低減できるリチウム二次電池を提供することができる。
【発明を実施するための最良の形態】
【０００９】
以下本発明の実施の形態について、図面を参照しながら説明する。
【００１０】
（実施の形態１）
図１は、本発明による負極の概略断面図である。負極１０は、集電体基材１１上に設けられた高さが１μｍ以上である複数の柱状凸部１２を表面に有しており、柱状凸部１２の上面にのみ負極活物質１３が形成されている。
【００１１】
集電体基材１１および柱状凸部１２としては銅、ニッケル、白金および金といったリチウムと合金化しない金属およびその合金を使用することが出来る。集電体基材１１と柱状凸部１２とは同じ材料であることが好ましい。
【００１２】
柱状凸部１２は、集電体基材１１に対して略垂直に形成されている。略垂直でない場合には、柱状凸部１２の上面に形成された負極活物質１３が膨張した時に、隣り合う負極活物質１３同士がぶつかりあうことを防ぐための空間が、略垂直とした場合と比べて多く必要になる。その結果、負極の単位面積あたりの活物質の量が少なくなり、実用的ではない。
【００１３】
柱状凸部１２の高さは１μｍ以上必要である。上部に形成する負極活物質１３の厚みにもよるが、１μｍ以下では応力を緩和する効果が十分得られない。柱状凸部１２の高さの上限は特に制限はない。しかし円柱あるいは角柱が高くなると、結果として負極に占める集電体の割合が高くなり、負極としての容量が低下する。従って高さの上限は実用的な容量を考慮して決められる。
【００１４】
本発明の効果をさらに高めるためには、柱状凸部１２の上面に形成された負極活物質１３の厚さ（ｔ）と、隣り合う柱状凸部１２の間の距離（Ｘ）との比（Ｘ／ｔ）が、２以上であることが好ましい。隣り合う柱状凸部１２の間の距離とは、柱状凸部１２の側面とその隣りの柱状凸部１２の側面とを結ぶ最短距離のことを指す。負極活物質１３がリチウムイオンを吸蔵し、膨張する際は、柱状凸部１２の上面との接合部での膨張が他の部分と比べて小さいため、扇形に膨れる。Ｘ／ｔの値が２よりも小さいと、柱状凸部１２に形成された負極活物質１３が膨張する時に、隣り合う負極活物質１３ぶつかり合うことになる。その結果、集電体に応力がかかり、最悪の場合は集電体の破断が生じる。Ｘ／ｔの上限は、実用的な容量と負極に占める活物質の割合を考慮して決めればよい。
【００１５】
柱状凸部１２は円柱状であっても角柱状であっても良く、角柱状の場合の形状は三角柱、四角柱、五角柱および六角柱が、空間を効率的に確保するために望ましい。
【００１６】
ここで集電体基材１１の柱状凸部１２が形成されていない箇所（空白部）の形状は、平坦であることが好ましい。空白部に三角溝部などの応力が集中しやすい形状が形成されていない方が、本発明の効果を得やすいためである。
【００１７】
負極活物質１３としてはリチウムイオン電池の負極として一般に用いられている材料を使用することができる。特にリチウムイオンを吸蔵するときの膨張が大きい材料を用いた場合、本願の効果が大きい。膨張の大きい材料としてはＳｉ、Ｓｎ、ＳｉＯｘ（０＜Ｘ≦２）およびＳｎＯｘ（０＜Ｘ≦２）からなる群より選ばれた少なくとも１つを含む材料が挙げられる。例えばＳｉ単体、Ｓｎ単体、Ｎｉ３Ｓｎ４、Ｍｇ２Ｓｎといった合金や固溶体、ＳｉＢ４、ＳｉＢ６といった化合物が挙げられる。
【００１８】
本発明の負極１０は、例えば以下のようにして作製することができる。図２を参照しながら説明する。表面が平滑な圧延銅箔からなる集電体基材１１上に、２．３．５トリメチルフェノールからなるレジスト２１を塗布する（図２ａ）。その後、露光法によりレジストへのパターニングを施す（図２ｂ）。その上に蒸着法などで銅からなる柱状凸部１２を形成ずる（図２ｃ）。その上にＳｉを含む負極活物質層２２を形成する（図２ｄ）。負極活物質層２２の形成は、活物質材料の粉体にバインダーと溶媒を加えてペーストを作り、それをドクターブレード法などで形成する。あるいはスパッタリング法、真空蒸着法、レーザーアブレーション法、イオンプレーティング法、あるいはＣＶＤ（Ｃｈｅｍｉｃａｌ  Ｖａｐｏｒ  Ｄｅｐｏｓｉｔｉｏｎ）法などの乾式薄膜プロセスで形成してもよい。その後、レジスト剥離液に浸漬するリフトオフ工程を行う（図２ｅ）。
【００１９】
以上のようにして得られた本発明による負極と、リチウムイオンを吸蔵・放出する正極活物質であるコバルト酸リチウムなどを含む正極活物質層をアルミニウムなどの正極集電体上に形成した正極とを、多孔質ポリプロピレン製などのセパレーターで挟み、アルミラミネート等の袋に入れ、リチウムイオン伝導性の電解液またはポリマー電解質を加えることによってリチウムイオン電池を作製できる。
【００２０】
このようにして得られたリチウムイオン電池は、負極膨張による応力が緩和され、極板の皺や切断が抑制され、サイクル劣化の少ないために信頼性が得られる。
【００２１】
以下、具体的な実施例によって本発明をさらに詳細に説明する。なお、本発明は以下に示す実施例に限定されない。
【００２２】
（実施例１）
下記の手法にて図１に示す負極１０を作製した。集電体基材１１として２０ｍｍ×２０ｍｍ、厚み３５μｍの電解銅箔を用い、表面にレジスト２１を形成した。レジストは日立化成工業（株）製のＲＹ−３３１５を用いた。次に一辺が１０μｍの正方形を並べてパターニングした石英マスクを通して紫外光を照射し（光量：５０ｍＪ／ｃｍ２）、炭酸ナトリウム水溶液（０．８ｗｔ％、２５℃）に１０秒間浸して、レジストのパターニングを行った。露光機はオーク製作所製のＥＸＭ−１２０１、光量計はオーク製作所製のＵＶ−３５０ＳＤ型を用いた。
【００２３】
次に、その上から銅を蒸着した。膜厚は１０μｍとし、抵抗加熱蒸着により製膜した。真空度は１０−６Ｔｏｒｒとして、板状のタングステンのヒーターを用いてその上に銅のインゴットを３００ｍｇ置き、ヒーターに５０Ａの電流を流して銅を融解させ蒸発させて成膜した（装置：ＳＶＣ−７００Ｔ  サンユー電子株式会社製）。
【００２４】
更にその上から負極活物質層２２としてのＳｉＯ０．３膜を１μｍの厚みで電子ビーム（ＥＢ）蒸着法により成膜した。蒸着条件は、ＥＢパワー：５００ｍＡ、真空度：４×１０−３Ｐａ、酸素流量：１０ＳＣＣＭ、製膜時間：１時間とした（成膜装置は神港精機株式会社製）。
【００２５】
次に、水酸化ナトリウム水溶液（２．０ｗｔ％、５０℃）に１０秒間浸して、レジストとその上の銅膜と更にその上のＳｉＯ０．３膜を除去するリフトオフを行った。これにより、柱状凸部１２の形状は一辺が１０μｍの正立方体になった。また、隣り合う柱状凸部１２の距離は２．５μｍとした。空白部はほぼ平坦であった。
【００２６】
その後で水酸化ナトリウムを完全に除去するために純水に１０分間浸漬して取り出し、大気中で乾燥した。
【００２７】
このようにして形成されたＳｉＯ０．３からなる負極活物質１３は、柱状凸部１２の上面に成膜され、空白部には成膜されなかった。
【００２８】
（比較例１）
次に比較例１として、図３に示すような、柱状凸部を有しない負極３０を作製した。電極作製方法は、集電体基材３１として２０ｍｍ×２０ｍｍ、厚み３５μｍの電解銅箔を用い、その上に負極活物質層３２としてのＳｉＯ０．３膜を１μｍの厚みでＥＢ蒸着法により成膜した。蒸着条件はＥＢパワー：５００ｍＡ、真空度：４×１０−３Ｐａ、酸素流量：１０ＳＣＣＭ、製膜時間：１時間とした（成膜装置は神港精機株式会社製）。
【００２９】
（比較例２）
更に比較例２として、図４に示すような、柱状凸部を有さず、活物質のみパターニングした負極４０を作製した。電極作製方法は、集電体基材４１として２０ｍｍ×２０ｍｍ、厚み３５μｍの電解銅箔を用い、上記実施例１と同様に表面にレジストを形成した。レジストは日立化成工業（株）製のＲＹ−３３１５を用いた。次に一辺が１０μｍの正方形を並べてパターニングした石英マスクを通して紫外光を照射し（光量：５０ｍＪ／ｃｍ２）、炭酸ナトリウム水溶液（０．８ｗｔ％、２５℃）に１０秒間浸して、レジストのパターニングを行った。次にその上から負極活物質層４２としてのＳｉＯ０．３膜を１μｍの厚みでＥＢ蒸着法により成膜した。蒸着条件はＥＢパワー：５００ｍＡ、真空度：４×１０−３Ｐａ、酸素流量：１０ＳＣＣＭ、製膜時間：１時間とした（成膜装置は神港精機株式会社製）。
【００３０】
次に、水酸化ナトリウム水溶液（２．０ｗｔ％、５０℃）に１０秒間浸して、レジストとその上のＳｉＯ０．３膜を除去するリフトオフを行った。その後で水酸化ナトリウムを完全に除去するために純水に１０分間浸漬して取り出し、大気中で乾燥した。
【００３１】
（比較例３）
更に比較例３として、図５に示すような、柱状凸部を有する集電体の上にＳｉＯ０．３膜を形成した負極５０を作製した。電極作製方法は、集電体基材５１として２０ｍｍ×２０ｍｍ、厚み３５μｍの電解銅箔を用い、表面にレジストを形成した。レジストは日立化成工業（株）製のＲＹ−３３１５を用いた。次に一辺が１０μｍの正方形を並べてパターニングした石英マスクを通して紫外光を照射し（光量：５０ｍＪ／ｃｍ２）、炭酸ナトリウム水溶液（０．８ｗｔ％、２５℃）に１０秒間浸して、レジストのパターニングを行った。
【００３２】
次に、その上から銅を蒸着した。膜厚は１０μｍとし、抵抗加熱蒸着により製膜した。次に、水酸化ナトリウム水溶液（２．０ｗｔ％、５０℃）に１０秒間浸して、レジストとその上の銅膜を除去するリフトオフを行った。その後で水酸化ナトリウムを完全に除去するために純水に１０分間浸漬して取り出し、大気中で乾燥した。これにより、柱状凸部５３を形成した。柱状凸部５３の形状は一辺が１０μｍの立方体であった。また、隣り合う柱状凸部１２の距離は２．５μｍであった。空白部はほぼ平坦であった。
【００３３】
更にその上から負極活物質層５２としてのＳｉＯ０．３膜を１μｍの厚みでＥＢ蒸着法により成膜した。蒸着条件はＥＢパワー：５００ｍＡ、真空度：４×１０−３Ｐａ、酸素流量：１０ＳＣＣＭ、製膜時間：１時間とした（成膜装置は神港精機株式会社製）。
【００３４】
（電池の作製）
次に、上記実施例１および比較例１〜３で作製した負極と組み合わせるための正極を以下のように作製した。まず、基板１２として２０ｍｍ×２０ｍｍ、厚み５０μｍの白金箔を用い、その上に、第一活物質１３としてＬｉＣｏＯ２を、厚み２μｍでスパッタ法（２００Ｗパワー、Ａｒ／Ｏ２＝３／１を２０ＳＣＣＭ、２０ｍＴｏｒｒ）により形成し、さらに大気中にて８００℃２時間で管状炉にて熱処理を行ない、正極とした。
【００３５】
電解液としては１ｍｏｌ／ｌのＬｉＰＦ６を、エチレンカーボネートとジエチレンカーボネートの混合溶媒（混合体積比＝１：２）に溶解したものを用いた。
【００３６】
セパレーターとしては、セルガード社製のポリプロピレン製セパレーター（厚さ２０μｍ）を用いた。
【００３７】
上記正極と、上記実施例および比較例１〜３の負極とをそれぞれ活物質同士が対抗するように組み合わせて、その正極と負極との間にセパレーターを配置して積層後、アルミラミネート製の袋に挿入し、上記電解液を１ｃｍ３注入し、袋の電解液注入口をヒートシールにより封印して、２ｍｍ厚のガラス板で袋を挟み込み、クリップで固定してモデルセルを作製した。
【００３８】
（評価）
得られたモデルセルのサイクル特性は次のようにして求めた。充電を０．１ｍＡの電流で４．２Ｖまで行い、その後の放電は０．１ｍＡ電流で３．０Ｖまで行う。この充放電サイクルを２００回行い、１サイクル目の放電容量を２００回目の放電容量で割った値を１００倍してサイクル特性を求めた。作製したモデルセルの１サイクル目の放電容量はおおむね０．５ｍＡｈであった。更に前記の充放電の２００サイクル後にアルミラミネートの袋を開封して負極を取り出し、負極集電体の皺の有無を調べた。結果を表１に示す。
【００３９】
【表１】
2007012421.tif 000003
【００４０】
表１から明らかなように、実施例１は比較例１〜３に比べてサイクル特性が高く、負極集電体の皺もなかった。これは、実施例１では、活物質の体積膨張による応力を集電体の空白部が緩和したためであると考えられる。比較例２については、空白部を有するものの集電体基材に活物質を直接形成したため、また比較例３については、空白部が無かったため、応力緩和が不十分であったと考えられる。また、空白部のない比較例１については集電体に皺が多数発生し、集電体の切断が観察された。
【００４１】
（実施例２）
次に、上記実施例１の負極と同様の構造で、柱状凸部の高さを変化させ、実施例１と同様の評価を行った結果を示す。柱状凸部の高さは、実施例１における銅の蒸着時間を調整することで行った。その他は実施例１と同様とした。結果を表２に示す。
【００４２】
【表２】
2007012421.tif 000004
【００４３】
これにより、柱状凸部の高さは１μｍ以上あれば、サイクル特性の向上に効果があることが判った。これは、柱状凸部に成膜された活物質の膨張によって基板にかかる応力が、柱状凸部を高くすることで、減少するからと考えられる。
【００４４】
（実施例３）
次に、上記実施例１の負極と同様の構造で、隣り合う柱状凸部の距離（Ｘ）とを変化させ、実施例１と同様の評価を行い、負極活物質の厚さ（ｔ）とＸとの関係について求めた。隣り合う柱状凸部の距離は、実施例１におけるレジストのパターニングを変更することで行った。その他は実施例１と同様とした。結果を表３に示す。
【００４５】
【表３】
2007012421.tif 000005
【００４６】
表３から明らかなようにＸ／ｔは２以上で特性の向上が見られた。
【００４７】
また、柱状凸部の形状が、円柱、三角柱、四角柱、五角柱、または六角柱についても同様の結果が得られた。
【００４８】
なお、１つの集電体における柱状凸部の形状は、全て同一である必要はなく、例えば円柱と四角柱とが混ざっていても、柱状凸部の高さが１μｍ以上であり、柱状凸部の上面にのみ負極活物質が形成されていれば、柱状凸部の形状に依らず本発明の効果を得ることができる。
【産業上の利用可能性】
【００４９】
本発明にかかる負極は、集電体に複数の柱状凸部を設けて、柱状凸部の上面にのみ負極活物質を形成し、また、複数の柱状凸部以外の集電体には、活物質が形成されない空白部を確実に設けることで、活物質の体積変化による応力の集中を緩和することができ、集電体の皺や切断の発生を防止してサイクル特性の低下を抑制することが可能である。このため、本発明の電極を用いることでサイクル特性などの信頼性に優れた高容量のリチウム二次電池の作製が可能となる。
【図面の簡単な説明】
【００５０】
【図１】本発明の実施の形態１における負極の概略断面図
【図２】本発明の実施の形態１における負極の作製方法の一例を示す概略断面図
【図３】本発明の比較例１における負極の概略断面図
【図４】本発明の比較例２における負極の概略断面図
【図５】本発明の比較例３における負極の概略断面図
【符号の説明】
【００５１】
１０，３０，４０，５０    負極
１１，３１，４１，５１    集電体基材
１２，５３    柱状凸部
１３    負極活物質
２１    レジスト
２２，３２，４２，５２    負極活物質層
【図１】
2007012421.tif 000006
【図２】
2007012421.tif 000007
【図３】
2007012421.tif 000008
【図４】
2007012421.tif 000009
【図５】
2007012421.tif 000010